Brevet FR3084281A1 — publié le 20200131

MEMBRANE NON COMBUSTIBLE IMPER-RESPIRANTE DOMAINE DE L'INVENTION La présente invention concerne le domaine des membranes imper-respirantes notamment pour revêtir des façades de bâtiments. Plus précisément, la présente invention concerne des membranes à base de fibres de verre présentant une excellente résistance au feu et un équilibre étanchéité/imper-respirabilité adéquat pour une utilisation en tant que revêtement de façade d'un bâtiment. ETAT ANTÉRIEUR DE LA TECHNIQUE Les membranes destinées à être rapportées sur une façade d'un bâtiment doivent être étanches à l'eau liquide tout en garantissant une certaine respirabilité. Elles doivent également présenter une résistance suffisante aux rayons ultra-violets (UV) et à la température, car elles sont directement exposées au soleil, et aux intempéries comme la pluie. Les membranes disponibles sur le marché sont composées d'un support textile enduit par un revêtement qui permet de combiner ces propriétés d'étanchéité et de respirabilité. En particulier, l'eau liquide ne peut pas traverser la membrane tandis que la vapeur d'eau le peut. Cette propriété garantit que l'intérieur du bâtiment est protégé de l'eau en empêchant celle-ci de pénétrer mais en permettant la vapeur de s'évacuer ce qui évite en particulier les phénomènes de condensation de l'eau à l'intérieur du bâtiment. Actuellement, les membranes imper-respirantes utilisées pour revêtir des façades de bâtiments comprennent, pour la plupart, un support sous forme d'une nappe en non tissé. Généralement, cette nappe est à base de fibres de polyester, de polypropylène, de verre ou encore d'un mélange de fibres de verre et de fibres de polyester. Parfois, des membranes actuellement sur le marché intègrent également une armature tissée. :30 Les fibres de verre sont toutefois très peu utilisées dans cette application. En effet, les non tissés à base de fibres de verre présentent une résistance mécanique à la pliure souvent trop faible et les textiles de verre sont plus onéreux que les textiles à base de polyester ou -2- de polypropylène. Par ailleurs, l'homme du métier n'est pas incité à intégrer des fibres de verre dans une membrane imper-respirantes destinée à être rapportée sur une façade d'un bâtiment en raison du risque de rupture si les fibres sont pliées et la faible résistance au vieillissement hydrolytique qu'elles présentent. 5 De manière générale, les revêtements sont à base de polyuréthane (PU), de polyamide ou d'acrylique. On connait également des revêtements à base de mousse de polychlorure de vinyle (PVC) mais ceux-ci sont utilisés uniquement en sous toiture car ils ne présentent ni une respirabilité ni une résistance suffisante aux UV et à la température pour une 10 utilisation sur une façade d'un bâtiment. Parmi les revêtements à base d'acrylique, on peut citer les dispersions acryliques, homopolymère ou copolymère, connus pour leur stabilité aux UV Afin d'obtenir une respirabilité suffisante, ces dispersions sont généralement « moussées » mécaniquement. 15 Ces revêtements peuvent être rendus ignifuges en ajoutant des composés inorganiques ignifugeants tels que le trioxyde d'antimoine, de l'alumine trihydratée, l'hydroxyde de magnésium, les silices, les zéolites, l'hydroxystannate de zinc, l'hydroxystannate de calcium, le trioxyde d'antimoine (Sb203), le carbonate de calcium (CaCO3) ainsi que des 20 pigments inorganiques et charges métalliques telles que notamment l'aluminium ou le cuivre. Cependant, la présence de ces composés diminue l'étanchéité à l'eau. Les revêtements à base de PU se présentent de manière générale sous forme extrudable en voie fondue ou sous forme de dispersion aqueuse. Ces revêtements à base de PU 25 présentent l'avantage d'être souples à basse température. En revanche, il est difficile de les rendre résistants aux UV et de les rendre ignifuges quand ils se présentent sous une forme extrudable en voie fondue. De manière générale, ces membranes présentent un pouvoir calorifique supérieur (PCS) au-delà de 20MJ/kg, et typiquement de l'ordre de 25 MJ/kg. Suite à un incendie tragique d'une tour d'habitation en Angleterre, les législations, notamment en Europe et en Suisse sont en cours de modification, en particulier pour les immeubles mesurant plus de 11 m -3- de hauteur. Les exigences en termes de résistance au feu vont prochainement être augmentées. En particulier, le PCS exigé des membranes devrait être inférieur à 4MJ/kg en Suisse et à 3 Mas en Allemagne. 5 Ainsi, il existe un besoin de développer des membranes destinées à être rapportées sur une façade d'un bâtiment présentant un PCS répondant aux législations à venir. EXPOSE DE L'INVENTION 10 Pour répondre à ce besoin, la Demanderesse a mis au point une membrane à base de fibres de verre, enduite sur une face d'un revêtement à base de silicone contenant un composé inorganique ignifugeant. Ainsi, l'invention concerne un textile enduit contenant une nappe à base de fibres de 15 verre présentant une face envers, une face endroit et au moins une tranche, ladite face endroit étant recouverte d'une couche d'enduction à base de silicone et ladite face envers étant apte à être collée sur un support, ladite couche d'enduction ayant une épaisseur comprise entre 5 et 250 mm et comprenant au moins un composé inorganique ignifugeant en une quantité suffisante pour que le textile enduit présente un pouvoir calorifique 20 supérieur inférieur ou égal à 3 N4J/kg. On entend par « tranche » la surface sensiblement perpendiculaire aux faces endroit et envers de la nappe, formant le contour de cette dernière. Avantageusement, la tranche de la nappe de fibres de verre est recouverte par la couche d'enduction, de manière à 25 protéger cette nappe textile de l'humidité extérieure. On entend par « apte à être collée sur un support » la capacité d'être solidarisée avec un autre matériau par l'addition d'une matière intermédiaire 30 En pratique, la face envers peut par exemple présenter une surface pouvant être apprêtée avec une colle en vue de sa solidarisation avec un mur, ou une couche ou plaque de matériau de construction ou d'isolation. -4- L'invention concerne également un procédé de fabrication du textile décrit ci-dessus comprenant au moins les étapes suivantes : obtention d'une nappe tissée ou non tissée à base de fibres de verre, enduction de ladite face endroit avec une composition à base de silicone 5 comprenant entre 5% et 70% en poids d'au moins un composé inorganique ignifugeant. L'invention concerne également l'utilisation du textile décrit ci-dessus comme revêtement d'une structure d'un bâtiment. 10 En d'autres termes, la Demanderesse a mis au point une membrane comprenant une nappe à base de fibres de verre revêtue d'une couche d'enduction de silicone, résistante au feu et qui combine de manière surprenante des résultats satisfaisants à la fois en termes d'étanchéité à l'eau, de respirabilité, et de PCS limité. En effet, un compromis est à trouver entre des propriétés apparemment contradictoires, car plus l'étanchéité à l'eau 15 augmente, plus on dégrade les propriétés de résistance au feu et la respirabilité. L'invention présente aussi des avantages inattendus sur des aspects complémentaires que sont la stabilité en température et aux UV, ainsi qu'en résistance au pliage (ou « crease fold » en anglais). 20 Les avantages de la membrane selon l'invention sont une grande stabilité à la température, une excellente stabilité aux UV, une étanchéité à la pluie tout en présentant une bonne imper-respirabilité et ce en tant que matériau incombustible. Conformément à l'invention, le textile comporte une nappe à base de fibres de verre. La 25 nappe peut être tissée ou non tissée ou encore sous forme de grille et ladite face endroit et de préférence ladite tranche sont recouvertes avec une couche d'enduction à base de silicone comprenant au moins un composé inorganique ignifugeant. La nappe peut également comprendre des câbles d'acier. 30 L'épaisseur et le poids de ladite nappe et de ladite couche d'enduction ont une influence sur la résistance mécanique et la souplesse du textile enduit. Par ailleurs, l'épaisseur et le poids de ladite couche d'enduction ont une influence sur les propriétés d'étanchéité et -5- d'imper-respirabilité du textile enduit. Le PCS augmente également avec le poids de la couche d'enduction. Ainsi, il est préférable de trouver un compromis entre résistance mécanique, souplesse, étanchéité, imper-respirabilité et PCS. En particulier, l'épaisseur de ladite couche d'enduction doit être suffisante pour garantir l'étanchéité, mais limitée 5 pour permettre de conserver une imper-respirabilité suffisante. Ainsi, la nappe présente avantageusement une épaisseur comprise entre 20 pm et 1 mm, de manière plus avantageuse entre 50 pin et 500 pm, et de manière encore plus avantageuse entre 100 itm et 300 pm. 10 De manière avantageuse, la nappe présente un poids compris entre 20 g/m2 et 1000 g/m2, de manière plus avantageuse entre 50 g/m2 et 500 g/m2, et de manière encore plus avantageuse entre 100 g/m2 et 300 g/m2. 15 Ainsi, de manière avantageuse, la couche d'enduction à base de silicone a un poids compris entre 10 et 300 g/m2. Ainsi, de manière avantageuse, la couche d'enduction à base de silicone présente une épaisseur comprise entre 5 et 250 pm sur ladite face endroit. 20 La couche d'enduction peut être à base de nombreux types de silicone. De manière avantageuse, la couche d'enduction est à base de silicone choisi dans le groupe comprenant de façon générale les polysiloxanes et leurs copolymères, et notamment les polydiméthylsiloxanes, les polydiphenylsiloxanes, les oligosiloxanes, les 25 polyaminosiloxanes, ou les polyvinylsiloxanes. La couche d'enduction à base de silicone assure l'étanchéité aussi bien de la face endroit que de la tranche le cas échéant afin d'empêcher l'infiltration d'eau et de limiter les risques de moisissure de la nappe. 30 Dans certains cas, on peut prévoir que la face envers de la nappe à base de fibres de verre est également recouverte d'une couche d'enduction, de manière à protéger cette face -6- envers, et en particulier les crêtes de la nappe fibreuse tissée de l'abrasion. Dans ce cas, avantageusement en pratique, les couches d'enduction recouvrant les faces endroit et envers sont à base du même matériau, et il peut être préférable pour des 5 questions de poids global que la couche d'enduction recouvrant la face envers ait une épaisseur inférieure à l'épaisseur de la couche d'enduction recouvrant la face endroit. La propriété ignifugeante est apportée par un composé inorganique ignifugeant intégré à la couche d'enduction. L'efficacité d'un composé ignifugeant dépend de son 10 environnement, de sa nature et de sa quantité. Ainsi, de manière avantageuse, ledit composé inorganique ignifugeant est choisi dans le groupe comprenant le trihydrate d'aluminium, l'hydroxyde de magnésium, les silices, les zéolites, l'hydroxystannate de zinc, l'hydroxystannate de calcium, le trioxyde 15 d'antimoine (Sb/03), le carbonate de calcium (CaCO3) ainsi que des pigments inorganiques et charges métalliques telles que notamment l'aluminium ou le cuivre La quantité de composé inorganique ignifugé est suffisante pour que le textile enduit présente un pouvoir calorifique supérieur inférieur ou égal à 3 MJ/kg. 20 Le PCS est mesuré selon la norme EN ISO 1716 avec la méthode dite « bombe calorimétrique». Dans certains cas, la taille des granules du composé inorganique ignifugeant peut avoir 25 une influence sur l'étanchéité du textile selon l'invention. En effet, si la taille des granules est trop importante, ces granules peuvent ne pas être noyées dans la matière de la couche d'enduction à base de silicone et au contraire remonter à la surface. Ce phénomène peut créer des faiblesses dans la couche d'enduction et diminuer l'étanchéité du textile. 30 Ainsi, le composé inorganique ignifugeant présente avantageusement une taille de granules inférieure à 50 de manière plus avantageuse, inférieure à 20 -7- De manière avantageuse, ladite couche d'enduction comprend entre 5% et 70 % en poids d'au moins un composé inorganique ignifugeant, de manière plus avantageuse entre 15 % et 65%, et de manière encore plus avantageuse entre 35%et 60%. 5 L'homme du métier est capable de déterminer le PCS d'un textile. Ainsi, l'homme du métier peut facilement adapter la quantité de composé ignifugeant à intégrer dans chaque couche d'enduction en fonction de la nature du composé inorganique ignifugeant sélectionné. 10 Conformément à l'invention, la face envers est apte à être collée sur un support. Le support peut être de nature très variée, et notamment en métal tel que l'aluminium pour des charpentes métalliques et/ou en bois. La face envers est généralement collée sur une structure présentant des zones ajourées, l'étanchéité interdisant le passage de liquide, 15 notamment de l'eau, alors que l'imper-respirabilité permet aux gaz notamment la vapeur d'eau de s'échapper de ses zones ajourées. Le support peut également être une couche de matériau de construction ou d'isolation, tel que de la laine de roche ou de la laine de verre. 20 Pour réaliser des textiles de grandes dimensions, il est possible d'assembler des lés du textile en parallèle. Dans ce cas, la face endroit de la lisière d'un premier lé est apte à être collée sur la lisière de la face envers d'un second lé pour former des joints chevauchants. Pour coller la face revêtue de la couche d'enduction, on peut utiliser par exemple des 25 colles classiques mono-composant ou bi-composant, à base de silicone ou MS Polymère, et par exemple du type Stamcoll N55 commercialisé par la société Serge Ferrari AG . Mais tout type de colle peut être utilisé à condition que l'étanchéité et l'imperrespirabilité ne soient pas détériorées. De manière avantageuse, pour les applications de surfaçage, c'est-à-dire d'application du textile par sa face envers sur une couche d'un 30 matériau d'isolation ou analogue, la colle utilisée est une colle ré activable. La présente invention concerne également un procédé de fabrication du textile enduit tel que décrit ci-dessus. La nappe peut être revêtue d'une couche d'enduction à base de silicone selon toute technique connue de l'homme du métier. 5 De manière avantageuse, l'étape d'enduction peut être réalisée en phase liquide de type base aqueuse, en phase plus visqueuse type LSR, RTV, ou de manière encore plus avantageuse en phase solvant. La réalisation de l'étape d'enduction en phase solvant permet de contrôler la viscosité et de contrôler le taux de pénétration de la couche 10 d'enduction dans la nappe tout en assurant une enduction des tranches. Les textiles selon l'invention peuvent être utilisés comme revêtement d'un mur d'un bâtiment. 15 En pratique, la face envers est positionnée en regard du mur à revêtir. Le textile est solidarisé sur le mur par tout moyen. Comme déjà évoqué, la face envers peut être apprêtée avec de la colle et fixée au mur par ce moyen. Plusieurs lés de textiles peuvent être assemblés. Ainsi, il est possible de revêtir un 20 immeuble de plus de 11 m de manière étanche avec le textile enduit selon l'invention et répondre aux futures législations. DESCRIPTION SOMMAIRE DES FIGURES 25 La manière de réaliser l'invention, ainsi que les avantages qui en découlent, ressortiront bien de la description des modes de réalisation qui suivent, à l'appui des figures annexées dans lesquelles : la figure 1 est une coupe transversale d'un mode de réalisation d'un textile selon l'invention, 30 la figure 2 est une coupe transversale de deux textiles de la figure assemblés entre eux , la figure 3 est une vue en coupe transversale du textile de la figure 1 associé avec un support , -8- -9- - la figure 4 est une coupe transversale d'un autre mode de réalisation d'un textile selon l'invention, Bien entendu, les dimensions et les proportions des éléments illustrés aux figures 1 et 2 5 ont pu être exagérées par rapport à la réalité, et n'ont été données que dans le but de faciliter la compréhension de l'invention. DESCRIPTION DETAILLEE DES FIGURES 10 Le mode de réalisation du textile enduit 1 illustré à la figure 1 comporte une nappe 2 à base de fibres de verre tissée. La nappe 2 présente une face endroit 3, une face envers 4 et des tranches 5, 6. La nappe 2 est recouverte avec une couche d'enduction 7 à base de silicone au niveau de la face endroit 3 et des tranches 5, 6. 15 Dans cette configuration, l'épaisseur de la couche d'enduction 7 est suffisante pour assurer une bonne protection du textile enduit 1 en cas d'intempérie telle que de fortes pluies au niveaux des tranches 5 et 6 notamment, et est suffisante pour garantir la résistance mécanique et la résistance au feu tout en conférant un caractère imper-respirant au textile enduit 1. 20 La face envers 4 de la nappe 2 n'est pas enduite, ce qui permet, comme déjà indiqué, de pouvoir utiliser toutes techniques en vue de solidariser le textile enduit 1 avec une façade d'un bâtiment. 25 La figure 2 illustre un assemblage 8 de deux lés selon le mode de réalisation illustré à la figure 1. En pratique, un premier textile 1 est positionné en regard d'un second textile 21 de sorte à avoir une zone de recouvrement 15. Les deux lés 1 et 21 sont alors solidarisés au niveau de cette zone de recouvrement, par interposition d'un trait de colle 20, qui vient au contact de la couche d'enduction 7 du premier lé 1, et la face envers 24 du second lé 30 21. L'assemblage 8 est ainsi étanche, notamment au niveau de la tranche du lé destinée à être exposé à l'extérieur, ou plus généralement à une atmosphère contenant de l'humidité liquide, et les propriétés physiques de cet assemblage sont sensiblement similaires à celles des textiles enduits 1 et 21. -10- La figure 3 illustre l'association d'un feuille textile 1 conforme à l'invention avec un support 30, qui peut être une couche d'un matériau isolant, tel que de la laine de roche ou de verre , par l'intermédiaire d'une couche 31 avantageusement réactivable à chaud, 5 présente sur tout ou partie des surfaces en regard. Dans une variante de réalisation illustrée à la figure 4, le textile 40 inclut une âme tissée 42 équivalente à celle de la figure 1. Cette âme est recouverte sur sa face endroit 43 d'une première couche d'enduction 47, et sur sa face envers 44, d'une seconde couche 10 d'enduction 48. Exemples : Des textiles enduits ont été réalisés à partir de tissus à base de fibres de verre tissées et de différentes compositions d'enduction. Plus précisément, le tissu est obtenu avec des fils 15 de verre retordus à 40 tr/m dans le sens Z ; de 680 dtex en chaine et en trame. Ces fils sont tissés à proportion de 16, et 16,5 fils par centimètre, dans les sens respectivement chaine et trame, selon une armure satin de 4. Les caractéristiques des différents textiles sont résumées dans le tableau 1. N° d'échantillon Couche Composé Taille des granules Quantité de d'enduction Inorganique du composé composé inorganique (D50) inorganique (% Sec) 1 Silicone Trihydrate 2 pun 45 (invention) d'aluminium 2 Silicone Trihydrate 16 mm 55 (invention) d'aluminium 3 Silicone aucun (contre-exemple) 4 Acrylate Trioxyde 2 !lm 25 (contre-exemple) d'antimoine 20 Tableau 1 Ces textiles enduits ont été soumis à un test d'étanchéité, un test de respirabilité, un test de rupture du collage, un test de rupture après pliure (test connu sous le nom de « crease fold »). Le PCS de chaque textile a également été mesuré. Les résultats sont résumés dans le tableau 2. 5 L'étanchéité à l'eau a été mesurée selon la norme EN 20811, un textile est suffisamment étanche si le résultat du test de la colonne d'eau est supérieur à 100 cm. La respirabilité a été mesurée selon la norme EN 1S0 12572-C/D1N 1931. La respirabilité 10 s'apprécie par rapport à un paramètre de résistance à la diffusion de vapeur (Sd), qui correspond à l'épaisseur de la couche d'air équivalente à la diffusion (en mètres). Ce paramètre se calcule à partir du taux de transmission de la vapeur d'eau (WVRT pour Water vapour Rate Transmission) exprimé en g/m2/jour, et de l'épaisseur du matériau. Un textile est considéré comme suffisamment respirant si le paramètre Sd est inférieur à 0,2 15 m. La rupture du collage a été mesurée selon la norme EN 12311-1. La rupture du collage après Crease Fold a été mesurée selon la norme ASTM D4851. Le collage est considéré comme satisfaisant si la rupture intervient au-dessus de 200N/5cm. Le PCS est mesurée selon la norme EN ISO 1716 avec la méthode dite « bombe calorimétrique». Comme déjà mentionné, le PCS recherché est un PCS inférieur ou égal à 31\4J/kg. Echantillon Etanchéité (cm) ""«? WVRT (g/m2/jour) Rupture collage Rupture après « crease PCS (MJ/kg) t @200°C 8 hours fold » (N/5cm) cfl °(N/5cm) 1 >300 0.16 143 >600 >1000 2.75 20 25 -12- 2 >300 0.18 126 >600 >1000 2.45 3 >300 0.32 75 >600 >1000 >4.5 4